REVENDICATIONS 1. Procédé de récupération du nickel à partir de minerai de latérite comportant du nickel qui inclut les étapes consistant à: (a) ajouter du soufre, sous une forme convenable, au minerai pour produire une boue d'une première solu tion de sulfate de nickel; (b) éliminer sélectivement le nickel de la première solution de sulfate en y appliquant une résine échangeuse d'ions; (c) éluer le nickel à partir de la résine en une deuxiè me solution de sulfate de nickel qui est plus con centrée que la première solution de sulfate de nickel; et (d) réaliser une extraction électrolytique du nickel à partir de la deuxième solution de sulfate de nickel. 2. Procédé selon la revendication 1, caractérisé en ce que dans l'étape (a), le soufre est ajouté en utilisant au moins l'un de ce qui suit: (1) lessivage du minerai par de l'acide sulfurique pour dissoudre le sulfate de nickel; (2) lessivage du minerai par de l'acide sulfurique pour dissoudre le sulfate de nickel à une température et une pression élevées, pour réduire la dissolution du fer; (3) le fait de soumettre le minerai à un procédé de réduction à une température de 5000C à 12000C, puis lessivage par de l'acide sulfurique; (4) addition de soufre sous forme élémentaire au minerai, broyage du minerai et du soufre, et traite ment du broyat de minerai et de soufre à environ 2500C sous une atmosphère de vapeur, puis à environ 250"C sous une atmosphère d'oxygène;; (5) traitement du minerai par de l'acide sulfurique concentre, grillage du minerai à environ 7000C, puis lessivage de la calcine dans l'eau; et (6) traitement du minerai par un gaz contenant du dioxy de de soufre à une température de 5000C à 8000C, refroidissement du minerai à moins de 5000C, puis lessivage du minerai dans l'eau. 3. Procédé selon la revendication 2, caractérisé en ce que dans l'étape (a) (3), la gamme de température est de 6500C à 8500C. 4. Procédé selon la revendication 2 ou 3, caracte- risé en ce que l'étape (a)(3), le minerai est alors valorisé à l'aide d'un procedé de séparation magnétique avant traitement complémentaire. 5. Procédé selon la revendication 2, 3 ou 4, carac térisé en ce que préalablement à l'étape (a), le minerai est classé selon sa teneur en fer, et sa teneur en magnésium, et le classement du minerai est utilisé pour déterminer la nature de l'étape (a). 6. Procédé selon la revendication 5, caractérisé en ce que pour un type de minerai qui a une forte teneur en fer et qui est pauvre en magnésium, le soufre est ajouté en utilisant l'étape (a) (2). 7. Procédé selon la revendication 5, caractérisé en ce que pour un type de minerai qui a une forte teneur en magnésium et qui est pauvre en fer, le soufre est ajoute en utilisant l'étape (a) (3). 8. Procédé selon la revendication 2, utilisé pour récupérer le nickel à partir d'un type de minerai riche en fer et d'un type de minerai pauvre en fer, caractérisé en ce que le type de minerai riche en fer est prétraité par lessivage sous pression et le type de minerai pauvre en fer est prétraité par réduction à haute température, et les types de minerais sont alors mélangés au cours du lessivage. 9. Procédé selon la revendication 8, caractérisé en ce que le type de minerai réduit est mélangé avec la boue sortant de l'étape de lessivage sous pression (a) (2) de sorte que l'acide en excès toujours présent dans la boue est utilisé pour lessiver le minerai réduit pauvre en fer. 10. Procédé selon la revendication 2, utilisé pour récupérer le nickel à partir d'un type de minerai riche en fer et d'un type de minerai pauvre en fer, caractérisé en ce que les types de minerais sont mélangés avant prétraitement et le minerai mélange est traité par l'tape (a)(2)ou (a) (3). 11. Procédé selon l'une quelconque des revendications 1 à 10, qui comporte l'étape qui consiste à soumettre la boue à une séparation solide/liquide avant d'effectuer l'étape d'échange d'ions. 12. Procédé selon l'une quelconque des revendications 1 à 11, qui inclut l'étape de mise en contact de la résine avec la boue sans séparation solide/liquide préalable, puis en éliminant la résine de la boue par criblage et élutriation avant que l'étape d'élution n'ait lieu. 13. Procédé selon l'une quelconque des revendications 1 à 12 caractérisé en ce que dans l'étape (d), le nickel est soumis à une extraction électrolytique comme le ferronickel. 14. Procédé de récupération du nickel à partir d'un minerai de latérite comportant du nickel sensiblement comme décrit précédemment en référence au dessin annexé.